ЭТИЛЕНОВЫЕ ГОМОПОЛИМЕРЫ С ОБРАТНЫМ РАСПРЕДЕЛЕНИЕМ КОРОТКОЦЕПОЧЕЧНЫХ РАЗВЕТВЛЕНИЙ

1. Этиленовый гомополимер, имеющий:
3
плотность, меньшую или равную примерно 0,94 г/см;
число короткоцепочечных разветвлений (КЦР) в диапазоне от примерно 2 до примерно 20 КЦР на в совокупности 1000 атомов углерода; и
число короткоцепочечных разветвлений (КЦР) на в совокупности 1000 атомов углерода гомополимера при Mw большее, чем при Mn;
при этом по меньшей мере примерно 50% КЦР представляют собой метильные разветвления.
2. Гомополимер по п. 1, отличающийся тем, что указанный гомополимер дополнительно характеризуется числом КЦР на в совокупности 1000 атомов углерода при Mz большим, чем при Mn.
3. Гомополимер по п. 1, отличающийся тем, что:
3
плотность находится в диапазоне от примерно 0,905 до примерно 0,93 г/см;
число КЦР на в совокупности 1000 атомов углерода составляет от примерно 4 до примерно 12;
по меньшей мере примерно 70% КЦР представляют собой метильные разветвления.
4. Изделие, содержащее гомополимер по п. 3.
5. Гомополимер по п. 1, отличающийся тем, что указанный гомополимер дополнительно характеризуется:
отношением Mw/Mn в диапазоне от примерно 5 до примерно 20; и
отношением Mz/Mw в диапазоне от примерно 2,5 до примерно 7.
6. Гомополимер по п. 1, отличающийся тем, что указанный гомополимер дополнительно характеризуется:
Mw в диапазоне от примерно 80000 до примерно 500000 г/моль;
Mn в диапазоне от примерно 10000 до примерно 60000 г/моль; и
Mz в диапазоне от примерно 500000 до примерно 2000000 г/моль.
7. Гомополимер по п. 1, отличающийся тем, что указанный гомополимер дополнительно характеризуется:
числом длинноцепочечных разветвлений (ДЦР) на в совокупности 1000 атомов углерода в диапазоне от примерно 0,1 до примерно 8;
пиковой температурой плавления в диапазоне температур от примерно 120 до примерно 132°C; и
процентом кристалличности в диапазоне от примерно 35 до примерно 70%.
8. Изделие, содержащее гомополимер по п. 7.
9. Этиленовый гомополимер, имеющий:
3
плотность, меньшую или равную примерно 0,94 г/см;
число короткоцепочечных разветвлений (КЦР) в совокупности 1000 атомов углерода гомополимера при Mw большее, чем при Mn; и
отношение Mw/Mn в диапазоне от примерно 2 до примерно 100;
при этом по меньшей мере примерно 50% КЦР представляют собой метильные разветвления.
10. Изделие, содержащее гомополимер по п. 9.
11. Гомополимер по п. 9, отличающийся тем, что указанный гомополимер дополнительно характеризуется числом КЦР на в совокупности 1000 атомов углерода при Mz большим, чем при Mn.
12. Гомополимер по п. 9, отличающийся тем, что
3
плотность находится в диапазоне от примерно 0,91 до примерно 0,94 г/см;
отношение Mw/Mn находится в диапазоне от примерно 6 до примерно 16; и
по меньшей мере примерно 75% КЦР представляют собой метильные разветвления.
13. Изделие, содержащее гомополимер по п. 12.
14. Гомополимер по п. 9, отличающийся тем, что отношение Mw/Mn находится в диапазоне от примерно 4 до примерно 30.
15. Гомополимер по п. 9, отличающийся тем, что указанный гомополимер дополнительно характеризуется:
Mw в диапазоне от примерно 150000 до примерно 800000 г/моль;
Mn в диапазоне от примерно 15000 до примерно 45000 г/моль; и
Mz в диапазоне от примерно 500000 до примерно 2000000 г/моль.
16. Гомополимер по п. 9, отличающийся тем, что указанный гомополимер дополнительно характеризуется:
числом длинноцепочечных разветвлений (ДЦР) на в совокупности 1000 атомов углерода в диапазоне от примерно 0,4 до примерно 4;
o
пиковой температурой плавления в диапазоне температур от примерно 120 до примерно 130C; и
процентом кристалличности в диапазоне от примерно 45 до примерно 60%.
17. Изделие, содержащее гомополимер по п. 16.
18. Способ полимеризации, включающий:
приведение каталитической композиции в контакт с олефиновым мономером и необязательным олефиновым сомономером в системе полимеризационного реактора в условиях полимеризации с получением олефинового полимера, где:
указанная каталитическая композиция содержит дииминовый комплекс никеля, металлоценовое соединение и активатор; и
указанный этиленовый полимер характеризуется:
3
плотностью, меньшей или равной примерно 0,94 г/см; и
числом короткоцепочечных разветвлений (КЦР) на в совокупности 1000 атомов углерода в полимере при Mw большим, чем при Mn; и
при этом по меньшей мере около 50% КЦР представляют собой метильные разветвления.
19. Способ по п.18, отличающийся тем, что:
указанный этиленовый полимер включает этиленовый гомополимер;
указанная каталитическая композиция дополнительно включает сокатализатор; и
указанная система полимеризационного реактора содержит суспензионный реактор, газофазный реактор, растворный реактор или их комбинацию.
20. Способ по п. 19, отличающийся тем, что указанный этиленовый гомополимер дополнительно характеризуется:
соотношением Mw/Mn от примерно 5 до примерно 30;
числом КЦР в диапазоне от примерно 2 до примерно 20 КЦР на в совокупности 1000 атомов углерода.